(57)【要約】【課題】素体と、素体の表面に配置される端子電圧とを含む抵抗素子において、端子電極表面におけるめっき層の未着を防止しつつ、めっき層を構成する成分の素体表面への析出を抑制することができる抵抗素子、およびそのような抵抗素子の製造方法を提供する。【解決手段】素体と、素体の表面に配置される端子電極とを含む抵抗素子であって、端子電極の表面を除く素体表面に、アルコキシシランオリゴマーに由来する被覆層を有する、抵抗素子。【選択図】図１
2016063079.tif 000002
【特許請求の範囲】
【請求項１】
素体と、
前記素体の表面に配置される端子電極と
を含む抵抗素子であって、
前記端子電極の表面を除く前記素体表面に、アルコキシシランオリゴマーに由来する被覆層を有する、抵抗素子。
【請求項２】
前記アルコキシシランオリゴマーが、メチル基、エポキシ基、アミノ基、メルカプト基、フェニル基、ビニル基、ウレイド基およびイソシアネート基からなる群から選択される少なくとも１つの官能基を有する、請求項１に記載の抵抗素子。
【請求項３】
前記アルコキシシランオリゴマーが、メチル基およびエポキシ基からなる群から選択される少なくとも１つの官能基を有する、請求項２に記載の抵抗素子。
【請求項４】
前記アルコキシシランオリゴマーが、エポキシ基およびメチル基を有する、請求項３に記載の抵抗素子。
【請求項５】
前記アルコキシシランオリゴマーのエポキシ当量が２００〜４００ｇ／ｍｏｌである、請求項４に記載の抵抗素子。
【請求項６】
前記素体表面に存在する、金属原子の総数に対するＳｉ原子数の割合が、前記端子電極表面に存在する、金属原子の総数に対するＳｉ原子数の割合よりも大きい、請求項１〜５のいずれか１項に記載の抵抗素子。
【請求項７】
前記端子電極の表面に形成されためっき層を更に含む、請求項１〜６のいずれか１項に記載の抵抗素子。
【請求項８】
前記抵抗素子が半導体セラミック素子である、請求項１〜７のいずれか１項に記載の抵抗素子。
【請求項９】
素体と、前記素体の表面に配置される端子電極とを含む抵抗素子の製造方法であって、
前記素体の表面に前記端子電極を形成する工程と、
前記端子電極が形成された前記素体をアルコキシシランオリゴマー溶液に浸漬して、アルコキシシランオリゴマーに由来する被覆層を形成する工程と
を含む、方法。
【請求項１０】
前記アルコキシシランオリゴマー溶液中のアルコキシシランオリゴマーの濃度が０．１〜１０体積％である、請求項９に記載の方法。
【請求項１１】
前記被覆層を形成する工程の後に、前記端子電極の表面にめっき層を形成する工程を更に含む、請求項９または１０に記載の方法。
【発明の詳細な説明】
【技術分野】
【０００１】
本発明は、抵抗素子およびその製造方法に関し、特に、素体の表面に端子電極が配置されたチップ型抵抗素子およびその製造方法に関する。
【背景技術】
【０００２】
素体の表面に端子電極が配置された抵抗素子等のチップ型電子部品を基板に実装する場合、通常、はんだ付けが行われる。このとき、実装時のはんだ濡れ性や耐熱性を向上させるために、端子電極の表面に電解めっきによりめっき層を形成することが知られている。しかし、電解めっきを行う場合、端子電極の表面にめっき層が形成されるだけでなく、端子電極が形成されている部分以外の素体の表面にもめっき層を構成する成分が析出してしまうという問題がある。めっき層を構成する成分の素体表面への析出を防止するために、素体の表面にガラス、樹脂、シランカップリング剤等のカップリング剤等の層を形成する技術が知られている。
【０００３】
例えば、特許文献１には、セラミックサーミスタ素子の両端部に外部電極が形成されており、この外部電極で被覆されていないセラミックサーミスタ素子の表面は有機系絶縁層もしくはサーミスタ素子よりも高比抵抗のセラミック層で覆われていることを特徴とするチップ型セラミックサーミスタが記載されている。特許文献１には、セラミックサーミスタ素子の表面に、外部電極形成部を残してアクリレート系の絶縁樹脂をタンポ印刷などの工法を用いて塗布、熱硬化させて絶縁層を形成し、絶縁層を形成したセラミックサーミスタ素子の両端部にＮｉめっき層およびＳｎめっき層を順次形成して、チップ型セラミックサーミスタを得ることが記載されている。このように素子表面に絶縁層を形成することにより、電解めっき時に素子表面にめっきが析出すること及びセラミックサーミスタ素子表面の腐食を防止することができる。
【０００４】
特許文献２には、セラミック素体と、セラミック素体の表面に形成される端子電極と、端子電極の表面に形成されるめっき膜とを有するチップ型電子部品であって、セラミック素体の表面のうち少なくとも端子電極が形成されていない部分にチタネート系カップリング剤の被覆層が形成されてなることを特徴とするチップ型電子部品が記載されている。特許文献２に記載のチップ型電子部品は、セラミック素体の表面にチタネート系カップリング剤の被覆層が形成されていることにより、端子電極以外のセラミック素体にめっき膜が形成されることを防ぐことができる。
【先行技術文献】
【特許文献】
【０００５】
【特許文献１】特開２０００−０９１１０５号公報
【特許文献２】特許第４５０６０６６号公報
【発明の概要】
【発明が解決しようとする課題】
【０００６】
抵抗素子の外観不良を低減し、歩留まりを向上させるために、抵抗素子の端子電極が形成されている部分以外の素子表面において、めっき層を構成する成分（例えばＮｉ等の金属成分）の析出をより一層抑制することが求められている。一方、シランカップリング剤等の層を素体表面に形成させた場合、めっき層を構成する成分の素体表面への析出が抑制されるだけでなく、端子電極表面におけるめっき層の形成も阻害されてしまい、めっき層の未着が発生するという問題がある。そのため、端子電極表面におけるめっき層の未着を防止しつつ、めっき層を構成する成分の素体表面における析出を抑制する方法が求められている。更に、素体表面にガラス層を形成する従来の方法は、製造工数が相当に多くなるため、製造コストが高騰するという問題がある。従って、低コストかつ簡単な方法で、めっき層を構成する成分の素体表面への析出を抑制することも求められている。
【０００７】
本発明の目的は、端子電極表面におけるめっき層の未着を防止しつつ、めっき層を構成する成分の素体表面への析出を抑制することができる抵抗素子およびその製造方法を提供することにある。
【課題を解決するための手段】
【０００８】
本発明者らは、研究を重ねた結果、抵抗素子において、端子電極の表面を除く素体表面に、アルコキシシランオリゴマーに由来する被覆層を形成することにより、端子電極表面におけるめっき層の未着を防止しつつ、めっき層を構成する成分の素体表面への析出を抑制することができることを見出し、本発明を完成させるに至った。
【０００９】
本発明の第１の要旨によれば、素体と、
素体の表面に配置される端子電極と
を含む抵抗素子であって、
端子電極の表面を除く素体表面に、アルコキシシランオリゴマーに由来する被覆層を有する、抵抗素子が提供される。
【００１０】
本発明の第２の要旨によれば、素体と、素体の表面に配置される端子電極とを含む抵抗素子の製造方法であって、
素体の表面に端子電極を形成する工程と、
端子電極が形成された素体をアルコキシシランオリゴマー溶液に浸漬して、アルコキシシランオリゴマーに由来する被覆層を形成する工程と
を含む、方法が提供される。
【発明の効果】
【００１１】
本発明に係る抵抗素子は、上記構成を有することにより、端子電極表面におけるめっき層の未着を防止しつつ、めっき層を構成する成分の素体表面への析出を抑制することができる。また、本発明に係る抵抗素子の製造方法は、上記構成を有することにより、端子電極表面におけるめっき層の未着を防止しつつ、めっき層を構成する成分の素体表面への析出を抑制することができる抵抗素子を簡単な方法で得ることができる。
【図面の簡単な説明】
【００１２】
【図１】図１は、本発明の一の実施形態に係る抵抗素子の概略断面図である。
【図２】図２は、本発明の一の実施形態に係る抵抗素子の第１の変形例の概略断面図である。
【図３】図３は、本発明の一の実施形態に係る抵抗素子の第２の変形例の概略断面図である。
【図４】図４（ａ）〜（ｃ）は、本発明の一の実施形態に係る抵抗素子の製造方法を説明する模式図である。
【図５】図５は、実施例７〜１１および比較例１の抵抗素子にめっき層を形成した際の、めっき層の厚さの経時変化を示すグラフである。
【図６】図６は、実施例７〜１１および比較例１の抵抗素子にめっき層を形成した際の、めっき層の厚さの変動係数の経時変化を示すグラフである。
【図７】図７は、基板に接着された抵抗素子の破壊強度測定結果を示すグラフである。
【図８】図８は、基板に接着された抵抗素子の破壊強度測定における、破壊モードＡ〜Ｅの発生割合を示すグラフである。
【図９】図９は、破壊モードＤにおける抵抗素子の破壊強度測定結果を示すグラフである。
【図１０】図１０は、破壊モードＥにおける抵抗素子の破壊強度測定結果を示すグラフである。
【発明を実施するための形態】
【００１３】
以下、本発明の実施形態について図面を参照して説明する。但し、以下に示す実施形態は例示を目的とするものであり、本発明は以下の実施形態に限定されるものではない。以下に説明する構成要素の寸法、材質、形状、相対的配置等は、特定的な記載がない限りは本発明の範囲をそれのみに限定する趣旨ではなく、単なる説明例にすぎない。また、各図面が示す構成要素の大きさ、形状、位置関係等は説明を明確にするため誇張していることがある。
【００１４】
［抵抗素子］
図１に、本実施形態に係る抵抗素子の概略断面図を示す。図１に示す抵抗素子１は、素体２と、素体２の表面に配置される端子電極３とを含み、端子電極３の表面を除く素体２の表面に、アルコキシシランオリゴマーに由来する被覆層４を有する。
【００１５】
本実施形態において、素体２の種類は特に限定されるものではなく、目的とする抵抗素子１の種類に応じて適宜選択することができる。例えば、抵抗素子１が半導体セラミック素子である場合、素体２は、半導体セラミックであってよい。図１に示す抵抗素子１は、素体２の内部に内部電極が配置されていない構成を有する。但し、本実施形態に係る抵抗素子１は、図２の第１の変形例に示すように、素体２の内部に複数の内部電極６を有してもよい。内部電極６は、互いに対向する１以上の対で構成され、端子電極３と電気的に接続される。
【００１６】
端子電極３は、素体２の表面に配置される。図１に示す構成において、１対の端子電極３が素体２の両端面に配置されているが、端子電極３の数および配置は、図１に示す形態に限定されるものではなく、目的に応じて適宜変更することができる。端子電極３は、Ａｇ、Ｐｄ、Ａｇ−Ｐｄ、Ｐｔ等の貴金属粒子を導電性成分として含むことが好ましいが、これに限定されるものではなく、Ｃｕ、Ｎｉ等の卑金属粒子を導電性成分として含んでもよい。
【００１７】
本実施形態に係る抵抗素子１は、端子電極３の表面を除く素体２の表面に、アルコキシシランオリゴマーに由来する被覆層４を有する。アルコキシシランオリゴマーに由来する被覆層４は絶縁性を有する。そのため、端子電極３の表面に電解めっきによりめっき層を形成する際に、めっき層を構成する成分が素体２の表面に析出するのを抑制することができる。本実施形態において、絶縁性を有する被覆層４はアルコキシシランオリゴマーに由来する成分を含有しているので、例えばＳｉ原子を１つ含むアルコキシシランのモノマーに由来する被覆層を素体の表面に形成する場合と比較して、めっき層を構成する成分の素体２の表面への析出をより一層効果的に抑制することができる。これは、アルコキシシランオリゴマーに由来する被覆層４を用いることにより、アルコキシシランのモノマーに由来する被覆層と比較して、より厚く且つより緻密な絶縁性の被覆層４を形成することができるからであると考えられる。なお、本明細書において、被覆層４の厚さ及び緻密さの指標として、素体２の表面に存在する、金属原子の総数に対するＳｉ原子数の割合が用いられる。素体２の表面に存在する、金属原子の総数に対するＳｉ原子数の割合は、Ｘ線光電子分光分析法（ＸＰＳ）により測定することができる。素体２の表面に存在する、金属原子の総数に対するＳｉ原子数の割合が高いほど、被覆層４が厚く且つ緻密であると見なすことができる。
【００１８】
アルコキシシランオリゴマーに由来する被覆層４は、後述するように、端子電極３が形成された素体２をアルコキシシランオリゴマー溶液に浸漬することにより形成することができる。端子電極３が形成された素体２をアルコキシシランオリゴマー溶液に浸漬すると、アルコキシシランオリゴマーのアルコキシ基が加水分解することにより生じるシラノール基が素体２の表面と反応することにより、共有結合が形成される。また、アルコキシシランオリゴマーのアルコキシ基が加水分解することにより生じるシラノール基と、別のアルコキシシランオリゴマーにおいて生じるシラノール基との縮合反応も起こり得、複数のアルコキシシランオリゴマーがシロキサン結合により結合された縮合反応生成物が生成し得る。この縮合反応生成物もまた、アルコキシシランオリゴマーと同様に、素体２の表面と反応することにより共有結合を形成し得る。このようにして、アルコキシシランオリゴマーに由来する成分を含む被覆層４が素体２の表面に形成される。なお、本明細書において、「アルコキシシランオリゴマーに由来する成分」は、アルコキシシランオリゴマーと素体２の表面との反応により生成する生成物を含み、複数のアルコキシシランオリゴマーの縮合反応生成物と素体２の表面との反応により生成する生成物を更に含んでよい。また、「アルコキシシランオリゴマーに由来する被覆層」は、上述のアルコキシシランオリゴマーに由来する成分を含む層である。アルコキシシランオリゴマー溶液は、素体２に対する濡れ性は比較的高いが、端子電極３に対する濡れ性は比較的低い傾向にある。そのため、端子電極３が形成された素体２全体をアルコキシシランオリゴマー溶液に浸漬した場合であっても、アルコキシシランオリゴマーに由来する被覆層４は、端子電極３の表面を除く素体２の表面に形成される。但し、端子電極３の表面に、アルコキシシランオリゴマーに由来する成分（アルコキシシランオリゴマーおよび複数のアルコキシシランオリゴマーの縮合反応生成物）が少量存在してもよい。端子電極３の表面に存在するアルコキシシランオリゴマーに由来する成分が少量である場合、端子電極３の表面に電解めっきによりめっき層を形成する際にめっき層の形成が阻害されにくく、めっき層の形成不良を防止することができる。また、本実施形態におけるアルコキシシランオリゴマーに由来する被覆層４は、素体２の強度を低下させることがなく、また、抵抗素子１の電気的特性に悪影響を及ぼすこともないので、抵抗素子１の特性に影響を及ぼすことなく、めっき層を構成する成分の素体２の表面への析出を抑制することができ、抵抗素子１の外観不良を低減することができる。
【００１９】
更に、親水性の官能基または疎水性（撥水性）の低い官能基を有するアルコキシシランオリゴマーを用いることにより、親水性の被覆層４または疎水性の低い被覆層４を形成することができる。被覆層４が親水性である場合または疎水性が低い場合、端子電極３表面におけるめっき層の形成が、より一層阻害されにくくなる。その結果、端子電極３表面におけるめっき層の形成不良をより一層効果的に防止することができる。
【００２０】
本発明において用いられるアルコキシシランオリゴマーは、下記の構造式で表される。
【化１】
2016063079.tif 000003
式中、ＯＲはアルコキシ基、Ｘは官能基である。アルコキシシランオリゴマーは、複数のＳｉ原子、例えば２０個以下、代表的には１０〜１５個程度のＳｉ原子がシロキサン結合で結合したものであればよい。アルコキシシランオリゴマーの官能基Ｘは特に限定されるものではなく、メチル基、エポキシ基、アミノ基、メルカプト基、フェニル基、ビニル基、ウレイド基、イソシアネート基等の官能基の１以上を適宜選択することができる。なお、本明細書において、「エポキシ基」は３員環のエーテルであるオキシランを構造式中に有する官能基を意味し、「アミノ基」はＮＨ２基、１級アミノ基、２級アミノ基、３級アミノ基のいずれかを意味し、「メルカプト基」は−ＳＨで表される構造を構造式中に有する官能基を意味する。アルコキシシランオリゴマーは、メチル基およびエポキシ基からなる群から選択される少なくとも１つの官能基を有することが好ましい。アルコキシシランオリゴマーの官能基を上述のように選択することにより、端子電極３表面におけるめっき層の未着をより一層効果的に防止することができる。
【００２１】
アルコキシシランオリゴマーは、より好ましくは、官能基としてエポキシ基を有する。抵抗素子１を基板に実装する際、抵抗素子１を接着剤で仮止めし、その後、はんだにより実装を行うという方法が通常用いられている。このとき、抵抗素子１の表面に対する接着剤の濡れ性が低いと、抵抗素子１を接着剤で仮止めするときに十分な接着強度を得ることができないという問題がある。仮止め時の接着強度が低いと、実装不良を引き起こす可能性がある。接着剤としては通常、エポキシ樹脂系の接着剤が用いられる。被覆層４に含まれるアルコキシシランオリゴマーに由来する成分が官能基としてエポキシ基を有する場合、抵抗素子１の表面に対する接着剤の濡れ性を向上させることができ、接着剤で抵抗素子１を基板に仮止めする際に十分高い接着強度を達成することができる。その結果、実装不良を低減することができる。アルコキシシランオリゴマーは、より一層好ましくは、官能基としてエポキシ基およびメチル基を有する。被覆層４に含まれるアルコキシシランオリゴマーに由来する成分が官能基としてエポキシ基およびメチル基を有する場合、接着剤で抵抗素子１を基板に仮止めする際により一層高い接着強度を達成することができる。アルコキシシランオリゴマーが官能基としてエポキシ基を有する場合、アルコキシシランオリゴマーのエポキシ当量は、例えば２００〜４００ｇ／ｍｏｌであってよい。
【００２２】
アルコキシシランオリゴマーのアルコキシ基は、例えばメトキシ基および／またはエトキシ基であってよい。即ち、上述の構造式（１）において、Ｒがメチルまたはエチルであってよい。メトキシ基はエトキシ基よりも反応性が高いので、アルコキシ基は、メトキシ基であることが好ましい。
【００２３】
アルコキシシランオリゴマーは、アルコキシ基を例えば１０〜３０重量％含んでよい。また、アルコキシシランオリゴマーにおけるＳｉＯ２分率は、例えば３０〜５０重量％であってよい。尤も、本実施形態はこれらに限定されるものではない。
【００２４】
アルコキシシランオリゴマーの重量平均分子量は、１０００〜５０００であることが好ましい。重量平均分子量が１０００以上であると、素体２の表面に厚く緻密な絶縁層を形成することができ、めっき層を構成する成分が素体２の表面に析出するのを一層抑制することができる。重量平均分子量が５０００以下であると、端子電極３の表面におけるめっき層の形成を阻害することなく、厚さのばらつきの小さいめっき層を形成することができる。アルコキシシランオリゴマーの重量平均分子量は、より好ましくは１５００〜３０００である。アルコキシシランオリゴマーの重量平均分子量が上記範囲内であると、めっき層を構成する成分が素体２の表面に析出するのを抑制しつつ、端子電極３の表面におけるめっき層形成の阻害を最小限に抑えることができる。
【００２５】
上述のように、アルコキシシランオリゴマーに由来する被覆層４は、端子電極３の表面を除く素体２の表面に形成されるが、端子電極３の表面に少量のアルコキシシランオリゴマーに由来する成分が存在してもよい。端子電極３の表面におけるアルコキシオリゴマーに由来する成分の存在量は、素体２の表面におけるアルコキシシランオリゴマーに由来する成分の存在量よりも少ない。端子電極３の表面におけるアルコキシシランオリゴマーに由来する成分の存在量は、端子電極３の表面に存在する、金属原子の総数に対するＳｉ原子数の割合で見積もることができる。一方、素体２の表面におけるアルコキシシランオリゴマーに由来する成分の存在量は、素体２の表面に存在する、金属原子の総数に対するＳｉ原子数の割合で見積もることができる。素体２の表面に存在する金属原子の総数に対するＳｉ原子数の割合が、端子電極３の表面に存在する金属原子の総数に対するＳｉ原子数の割合よりも大きい場合、端子電極３の表面におけるアルコキシシランオリゴマーに由来する成分の存在量は、素体２の表面におけるアルコキシシランオリゴマーに由来する成分の存在量よりも少ないと見なすことができる。一例として、素体２が金属元素としてＢａおよびＴｉを含有し、端子電極３が金属元素としてＡｇおよびＣｕを含有する場合、素体２の表面に存在する金属原子の総数に対するＳｉ原子数の割合（Ｓｉ／（Ｂａ＋Ｔｉ））は０．３〜３．０であることが好ましく、端子電極３の表面に存在する金属原子の総数に対するＳｉ原子数の割合（Ｓｉ／（Ａｇ＋Ｃｕ））は１．０以下であることが好ましい。素体２の表面に存在する金属原子の総数に対するＳｉ原子数の割合、および端子電極３の表面に存在する金属原子の総数に対するＳｉ原子数の割合は、ＸＰＳ測定により求めることができる。
【００２６】
図３に、本実施形態に係る抵抗素子の第２の変形例の概略断面図を示す。図３に示すように、抵抗素子１は、端子電極３の表面に形成されためっき層５を更に含んでよい。めっき層５は単一の層であってよいが、図３に示すように複数の層で構成されてもよい。めっき層５は、例えば、端子電極３の表面に形成されたＮｉめっき層５１およびＮｉめっき層５１の表面に形成されたＳｉめっき層５２を含むことができる。なお、図３に示す第２の変形例において、素体２の内部に内部電極は配置されていないが、図２に示す第１の変形例と同様に、素体２の内部に内部電極６を配置してもよい。本実施形態に係る抵抗素子１において、アルコキシシランオリゴマーに由来する被覆層４は、端子電極３の表面を除く素体２の表面に形成されるが、端子電極３の表面には少量のアルコキシシランオリゴマーに由来する成分が存在してもよい。端子電極３の表面におけるアルコキシシランオリゴマーに由来する成分の存在量は、素体２の表面に存在するアルコキシシランオリゴマーに由来する成分の存在量よりも少ない。更に、親水性の官能基または疎水性の低い官能基を有するアルコキシシランオリゴマーを用いることにより、親水性の被覆層４または疎水性の低い被覆層４を形成することができる。被覆層４が親水性である場合または疎水性が低い場合、端子電極３表面におけるめっき層の形成が、より一層阻害されにくくなる。その結果、端子電極３表面におけるめっき層の形成不良をより一層効果的に防止することができる。この場合、端子電極３の表面にアルコキシシランオリゴマーに由来する成分が存在する場合であっても、めっき層５の形成は、より一層阻害されにくくなる。従って、アルコキシシランオリゴマーを使用することにより、めっき層５の形成不良を効果的に抑制することができる。
【００２７】
本実施形態に係る抵抗素子１の用途は特に限定されるものではなく、コンデンサ、バリスタ等の半導体セラミック素子に幅広く適用することができる。
【００２８】
［抵抗素子の製造方法］
以下、本発明に係る抵抗素子の製造方法の一の実施形態について、図４を参照して説明するが、本発明に係る抵抗素子の製造方法はこれに限定されるものではない。
【００２９】
本実施形態に係る抵抗素子１の製造方法は、素体２の表面に端子電極３を形成する工程と、端子電極３が形成された素体２をアルコキシシランオリゴマー溶液に浸漬して、アルコキシシランオリゴマーに由来する被覆層４を形成する工程とを含む。
【００３０】
（素体の作製）
まず、素体２を作製する。素体２の作製方法は、抵抗素子１の用途に応じて適宜選択することができる。以下、抵抗素子１が半導体セラミック素子であり、従って素体２が半導体セラミック素体である場合を例として、素体２の作製方法の一例を説明する。
【００３１】
素体２の原料として、セラミック原料および半導体化剤を所定量秤量する。セラミック原料および半導体化剤の種類は、目的とする用途に応じて適宜選択することができる。素体２の原料として、例えばＢａＣＯ３、ＴｉＯ２、Ｐｂ３Ｏ４、ＳｒＣＯ３、ＣａＣＯ３、ＳｉＯ２、Ｅｒ２Ｏ３、ＭｎＣＯ３等を用いてよい。素体２の原料として、セラミック原料および半導体化剤に加えて、特性改善剤や焼結助剤を用いてもよい。秤量した各原料を湿式混合粉砕し、得られた混合物を所定温度（例えば１２００℃）で仮焼成して、仮焼粉末を得る。この仮焼粉末に、バインダ等を加えスプレードライヤーで乾燥造粒し、更に乾式プレス成型することによって未焼成のチップを得る。この未焼成のチップを大気中で所定温度（例えば１３５０℃付近）にて焼成することにより、素体２が得られる。
【００３２】
別法として、以下に説明する方法で素体を作製してもよい。素体２の原料として、セラミック原料および半導体化剤を所定量秤量する。セラミック原料および半導体化剤の種類は、目的とする用途に応じて適宜選択することができる。素体２の原料として、例えばＢａＣＯ３、ＴｉＯ２、Ｓｍ２Ｏ３等を用いてよい。素体２の原料として、セラミック原料および半導体化剤に加えて、特性改善剤や焼結助剤を用いてもよい。秤量した各原料を湿式混合粉砕し、得られた混合物を所定温度（例えば１１００℃）で仮焼成して、仮焼粉末を得る。この仮焼粉末に、有機バインダ、分散剤および水を加えて混合することにより、セラミックスラリーを得る。このセラミックスラリーをドクターブレード法によりシート状に成形し、乾燥させてセラミックグリーンシートを得る。セラミックグリーンシートを所定数積層し、圧着した後所定の寸法に切断して未焼成のチップを得る。この未焼成のチップを還元雰囲気の下で所定温度（例えば１２００℃）にて焼成することにより、素体２が得られる。
【００３３】
内部電極６が内部に配置された素体２を作製する場合には、上述のセラミックグリーンシートの主面上に、所望のパターンとなるように内部電極ペーストを塗布し、次いで、内部電極ペーストがセラミックグリーンシートを介して対向するようにセラミックグリーンシートを所定数積層し、更に内部電極ペーストを塗布していないセラミックグリーンシートを上下に配置して圧着し、所定の寸法に切断することにより、未焼成のチップを得る。この未焼成のチップを還元雰囲気の下で焼成することにより、内部電極６が内部に配置された素体２が得られる。
【００３４】
（端子電極の形成）
得られた素体２の両端面に、Ａｇ、Ｃｕ等の導電性粒子を有機ビヒクル中に分散させることにより得られる導電性ペースト（端子電極ペースト）を塗布する。塗布された導電性ペーストを焼き付けることにより、端子電極３を形成する。これにより、図４（ａ）に示すように端子電極３が形成された素体２が得られる。
【００３５】
（被覆層の形成）
次に、端子電極３が形成された素体２をアルコキシシランオリゴマー溶液に浸漬する。素体２をアルコキシシランオリゴマー溶液に浸漬することにより、素体２の表面に凹凸が存在する場合であっても、凹部および凸部の表面に被覆層４を形成することができる。めっき層を構成する成分の析出は、素体２の表面における凹凸部や、凹凸部に存在し得るアルミナ粉等の不純物が起点となる場合がある。本実施形態に係る方法は、凹部および凸部の表面に被覆層４を形成することができるので、素体２の表面に凹凸が存在する場合であっても、めっき層を構成する成分の析出を効果的に抑制することができる。アルコキシシランオリゴマー溶液は、アルコキシシランオリゴマーを、エタノール、２−プロパノール等の有機溶媒に溶解させることにより得ることができる。アルコキシシランオリゴマー溶液中のアルコキシシランオリゴマーの濃度は、０．１〜１０体積％であることが好ましい。アルコキシシランオリゴマー濃度が０．１体積％以上であると、めっき層を構成する成分の素体２表面における析出をより一層効果的に抑制することができる。アルコキシシランオリゴマー濃度が１０体積％以下であると、端子電極３の表面におけるめっき層析出の阻害を最小限にとどめることができる。端子電極３が形成された素体２をアルコキシシランオリゴマー溶液に浸漬することにより、図４（ｂ）に示すように、アルコキシシランオリゴマーに由来する被覆層４が形成された抵抗素子１が得られる。アルコキシシランオリゴマーに由来する被覆層４は、端子電極３の表面を除く素体２の表面に形成される。但し、端子電極３の表面に少量のアルコキシシランオリゴマーに由来する成分が存在してもよい。本実施形態に係る抵抗素子１の製造方法は、上述のように、端子電極３が形成された素体２をアルコキシシランオリゴマー溶液に浸漬するという簡単な方法で、素体２の表面に選択的に被覆層４を形成することができる。
【００３６】
上述の浸漬を行った後、場合により熱処理を行ってよい。熱処理を行うことにより、アルコキシシランオリゴマーのシラノール基と素体２の表面との反応を促進させることができる。熱処理は、例えば、１００〜２００℃で１０〜６０分間行ってよい。
【００３７】
（めっき層の形成）
本実施形態に係る抵抗素子１の製造方法は、上述の被覆層を形成する工程の後に、端子電極３の表面にめっき層５を形成する工程を更に含んでよい。めっき層５を形成する工程は、端子電極３の表面に、電解めっき法によりＮｉめっき層５１およびＳｎめっき層５２を形成することにより行ってよい。上述のように、アルコキシシランオリゴマーに由来する被覆層４は、端子電極３の表面を除く素体２の表面に形成され、端子電極３の表面におけるアルコキシシランオリゴマーに由来する成分の存在量は、素体２の表面に存在するアルコキシシランオリゴマーに由来する成分の存在量よりも少ない。更に、親水性の官能基または疎水性の低い官能基を有するアルコキシシランオリゴマーを用いることにより、親水性の被覆層４または疎水性の低い被覆層４を形成することができる。この場合、端子電極３の表面にアルコキシシランオリゴマーに由来する成分が存在する場合であっても、めっき層５（Ｎｉめっき層５１およびＳｎめっき層５２）の形成が阻害されにくくなる。その結果、めっき層５の形成不良を効果的に抑制することができる。
【実施例】
【００３８】
［実施例１］
以下に示す手順で実施例１の抵抗素子を作製した。
【００３９】
（素体の作製）
まず、素体２の原料として、ＢａＣＯ３、ＴｉＯ２、Ｐｂ３Ｏ４、ＳｒＣＯ３、ＣａＣＯ３、ＳｉＯ２、Ｅｒ２Ｏ３、ＭｎＣＯ３を秤量した。秤量した各原料を湿式混合粉砕し、得られた混合物を１２００℃付近で仮焼成して、仮焼粉末を得た。この仮焼粉末に、バインダ等を加えスプレードライヤーで乾燥造粒し、更に乾式プレス成型しによって未焼成のチップを得た。この未焼成のチップを大気中で１３５０℃付近にて焼成することにより、素体２を得た。
【００４０】
（端子電極の形成）
得られた素体２の両端面に、Ａｇ粉末およびＣｕ粉末を有機ビヒクル中に分散させることにより得られる導電性ペースト（端子電極ペースト）を塗布し、塗布した導電性ペーストを焼き付けることにより、端子電極を形成した。
【００４１】
（被覆層の形成）
本実施例においては、エポキシ基およびメチル基を官能基として有し、アルコキシ基がメトキシ基であるアルコキシシランオリゴマー（以下、エポキシ／メチル系オリゴマーともよぶ）を用いた。本実施例において用いられるアルコキシシランオリゴマーは、エポキシ当量が２８０ｇ／ｍｏｌであり、アルコキシ基（即ちメトキシ基）を１７重量％含み、ＳｉＯ２分率が４１重量％であり、重量平均分子量が約２０００であった。上述のアルコキシシランオリゴマーを２−プロパノールに溶解することにより、濃度が０．１体積％のアルコキシシランオリゴマー溶液を調製した。端子電極が形成された素体を、このアルコキシシランオリゴマー溶液に５分間浸漬し、浸漬後の素体を１５０℃で３０分間熱処理に付した。このようにして、実施例１の抵抗素子が得られた。
【００４２】
［実施例２］
アルコキシシランオリゴマー溶液の濃度を２体積％とした以外は実施例１と同様の手順で、実施例２の抵抗素子を作製した。
【００４３】
［実施例３］
アルコキシシランオリゴマー溶液の濃度を１０体積％とした以外は実施例１と同様の手順で、実施例３の抵抗素子を作製した。
【００４４】
［比較例１］
比較例１の抵抗素子は、素体の表面に被覆層を有しない抵抗素子である。実施例１と同様の手順で素体および端子電極を形成することにより、比較例１の抵抗素子を作製した。
【００４５】
［比較例２］
比較例２の抵抗素子は、アルコキシシランのモノマーに由来する被覆層を有する抵抗素子である。アルコキシシランオリゴマー溶液の代わりに、アルコキシシランのモノマーをエタノールに溶解することにより得られるアルコキシシランモノマー溶液を用いた以外は実施例１と同様の手順で、比較例２の抵抗素子を作製した。比較例２において用いたアルコキシシランモノマーは、官能基としてデシル基を有するものであった。比較例２において用いたアルコキシシランモノマー溶液の濃度は３重量％であった。
【００４６】
（ＸＰＳ測定）
実施例１〜３ならびに比較例１および２の抵抗素子について、ＸＰＳ測定により、素体表面および端子電極表面の元素分析を行った。素体表面の元素分析結果を表１、端子電極表面の元素分析結果を表２に示す。なお、表１に示す原子濃度比Ｓｉ／（Ｂａ＋Ｔｉ）は、素体の表面に存在する金属原子の総数に対するＳｉ原子数の割合を意味する。また、表２に示す原子濃度比Ｓｉ／（Ａｇ＋Ｃｕ）は、端子電極の表面に存在する金属原子の総数に対するＳｉ原子数の割合を意味する。
【００４７】
【表１】
2016063079.tif 000004
【００４８】
【表２】
2016063079.tif 000005
【００４９】
表１より、実施例１〜３の抵抗素子の素体表面に存在する金属原子の総数に対するＳｉ原子数の割合（原子濃度比）は、アルコキシシランオリゴマーの代わりにアルコキシシランモノマーを用いた比較例２の抵抗素子における原子濃度よりも高い値であったことがわかる。また、用いたアルコキシシランオリゴマー溶液の濃度が高いほど、得られた抵抗素子の素体表面におけるＳｉ原子の原子濃度比が高くなったことがわかる。
【００５０】
表２より、実施例１〜３の抵抗素子の端子電極表面に存在する金属原子の総数に対するＳｉ原子数の割合（原子濃度比）は、比較例２の抵抗素子における原子濃度よりも高い値であったことがわかる。また、用いたアルコキシシランオリゴマー溶液の濃度が高いほど、得られた抵抗素子の端子電極表面におけるＳｉ原子の原子濃度比が高くなったことがわかる。更に、表１および表２の結果より、実施例１〜３の抵抗素子のいずれにおいても、素体表面に存在する金属原子の総数に対するＳｉ原子数の割合が、端子電極表面に存在する金属原子の総数に対するＳｉ原子数の割合よりも大きくなったことがわかる。
【００５１】
被覆層の撥水性（疎水性）を評価するために、下記に示す手順で作製した試料１〜３について接触角測定を行った。
【００５２】
［試料１］
試料１として、表面に被覆層が形成されていないチタン酸バリウム板を準備した。
【００５３】
［試料２］
試料２として、アルコキシシランのモノマーに由来する被覆層が表面に形成されたチタン酸バリウム板を準備した。アルコキシシランのモノマーは、比較例２で用いたものと同じものを用いた。アルコキシシランのモノマーを２−プロパノールに溶解することにより、濃度が３重量％のアルコキシシランモノマー溶液を調製した。チタン酸バリウム板をこのアルコキシシランモノマー溶液に５分間浸漬し、次いで１５０℃で３０分間熱処理に付した。このようにして、試料２が得られた。
【００５４】
［試料３］
試料３として、アルコキシシランオリゴマーに由来する被覆層が表面に形成されたチタン酸バリウム板を準備した。アルコキシシランオリゴマーは、実施例１で用いたものと同じものを用いた。アルコキシシランオリゴマーを２−プロパノールに溶解することにより、濃度が３体積％のアルコキシシランオリゴマー溶液を調製した。チタン酸バリウム板をこのアルコキシシランオリゴマー溶液に５分間浸漬し、次いで１５０℃で３０分間熱処理に付した。このようにして、試料３が得られた。
【００５５】
（接触角測定）
試料１〜３について、クォークテクノロジー製の携帯式接触角計ＰＧ−Ｘ＋を用いて、下記の手順で静的接触角の測定を行った。純水約２μｌの液滴を各試料の表面に滴下し、試料表面における液滴の画像を取り込み、画像解析を行うことにより、静的接触角を求めた。結果を表３に示す。
【００５６】
【表３】
2016063079.tif 000006
【００５７】
表３より、アルコキシシランオリゴマーに由来する被覆層が形成された試料３における接触角は、アルコキシシランモノマーに由来する被覆層が形成された試料２における接触角よりも小さく、被覆層が形成されていない試料１における接触角と同等であったことがわかる。従って、試料３の被覆層は試料２の被覆層よりも撥水性が低いといえる。以上の結果より、試料３において用いたアルコキシシランオリゴマーは、試料２において用いたアルコキシシランモノマーと比較して、端子電極表面におけるめっき層の形成を阻害しにくいと考えられる。
【００５８】
被覆層によりめっき層を構成する成分の素体表面への析出が抑制される効果を確認するために、下記の実施例４〜６および３〜５を作製した。
【００５９】
［実施例４］
実施例２と同様の手順で抵抗素子を作製した。抵抗素子の端子電極表面にＮｉめっき層を形成し、Ｎｉめっき層の表面にＳｉめっき層を形成した。Ｎｉめっき層は、電流１４Ａで９１分間電解めっきを行うことにより形成した。Ｓｎめっき層は、電流８Ａで１６０分間電解めっきを行うことにより形成した。このようにして、実施例４の抵抗素子が得られた。
【００６０】
［実施例５］
電流１４Ａで１２９分間電解めっきを行うことによりＮｉめっき層を形成し、電流１４Ａで９１分間電解めっきを行うことによりＳｎめっき層を形成した以外は実施例４と同様の手順で実施例５の抵抗素子を作製した。
【００６１】
［実施例６］
電流２０Ａで１２５分間電解めっきを行うことによりＮｉめっき層を形成し、電流１４Ａで９１分間電解めっきを行うことによりＳｎめっき層を形成した以外は実施例４と同様の手順で実施例６の抵抗素子を作製した。
【００６２】
［比較例３］
比較例２と同様の手順で抵抗素子を作製した。この抵抗素子に、実施例４と同様の手順でＮｉめっき層およびＳｎめっき層を形成することにより、比較例３の抵抗素子を作製した。
【００６３】
［比較例４］
比較例２と同様の手順で抵抗素子を作製した。この抵抗素子に、実施例５と同様の手順でＮｉめっき層およびＳｎめっき層を形成することにより、比較例４の抵抗素子を作製した。
【００６４】
［比較例５］
比較例２と同様の手順で抵抗素子を作製した。この抵抗素子に、実施例６と同様の手順でＮｉめっき層およびＳｎめっき層を形成することにより、比較例５の抵抗素子を作製した。
【００６５】
実施例４〜６および比較例３〜５の抵抗素子をそれぞれ５０００個ずつ準備した。各々の抵抗素子について、めっき層を構成する成分（以下、「めっき成分」ともよぶ）の素体表面への析出の程度を、以下に説明する手順で判定した。めっき成分が素体の表面に析出する場合、めっき成分は通常、端子電極と素体との境界部分から素体の長さ方向に沿って析出する傾向にある。なお、「素体の長さ方向」とは、素体の一方の端面から他方の端面へと向かう方向を意味する。各々の抵抗素子の素体表面をＣＣＤカメラで撮影し、素体の長さ方向における析出しためっき成分の最大長さを画像解析により求めた。析出しためっき成分の最大長さが端子電極の短辺の長さの１／１０以下であった抵抗素子を良品と判定した。なお、「端子電極の短辺の長さ」とは、素体の長さ方向と平行な方向における端子電極の寸法を意味し、「端子電極の短辺の長さ」はめっき層（Ｎｉめっき層、Ｓｉめっき層等）の厚さを含まないものとする。良品の判定結果に基づいて、良品率を算出した。また、実施例４〜６および比較例３〜５の抵抗素子について、蛍光Ｘ線分析によりＮｉめっき層の厚さを測定した。Ｎｉめっき層の厚さの測定結果に基づいて、Ｎｉめっき層の平均厚さ及び厚さの標準偏差σを算出した。結果を表４に示す。
【００６６】
【表４】
2016063079.tif 000007
【００６７】
表４の結果より、アルコキシシランオリゴマーに由来する被覆層が形成された実施例４〜６の抵抗素子は、アルコキシシランモノマーに由来する被覆層が形成された比較例３〜５の抵抗素子と比較して良品率が向上したことがわかる。また、実施例４〜６の抵抗素子におけるＮｉめっき層の平均厚さおよび厚さの標準偏差σは、比較例３〜５におけるＮｉめっき層の平均厚さおよび厚さの標準偏差σと同等の値であったことがわかる。以上より、Ｎｉめっき層およびＳｎめっき層の電解めっき条件を変更した場合であっても、アルコキシシランオリゴマーに由来する被覆層が形成された抵抗素子は、アルコキシシランモノマーに由来する被覆層が形成された抵抗素子よりも、めっき層を構成する成分の素体表面における析出を抑制する効果が高いといえる。
【００６８】
次に、異なる種類の官能基を有するアルコキシシランオリゴマーを用いて、以下に示す実施例７〜１１の抵抗素子を作製した。
【００６９】
［実施例７］
アルコキシシランオリゴマー溶液の濃度を３体積％とした以外は実施例１と同様の手順で、実施例７の抵抗素子を作製した。
【００７０】
［実施例８］
アルコキシシランオリゴマーとして、メチル基およびアミノ基を官能基として有し、アルコキシ基がメトキシ基であるアルコキシシランオリゴマー（以下、メチル／アミン系オリゴマーともよぶ）を用いた以外は実施例７と同様の手順で実施例８の抵抗素子を作製した。
【００７１】
［実施例９］
アルコキシシランオリゴマーとして、エポキシ基を官能基として有し、アルコキシ基がメトキシ基であるアルコキシシランオリゴマー（以下、エポキシ系オリゴマーともよぶ）を用いた以外は実施例７と同様の手順で実施例９の抵抗素子を作製した。
【００７２】
［実施例１０］
アルコキシシランオリゴマーとして、メルカプト基を官能基として有し、アルコキシ基がメトキシ基であるアルコキシシランオリゴマー（以下、メルカプト系オリゴマーともよぶ）を用いた以外は実施例７と同様の手順で実施例１０の抵抗素子を作製した。
【００７３】
［実施例１１］
アルコキシシランオリゴマーとして、メチル基を官能基として有し、アルコキシ基がメトキシ基であるアルコキシシランオリゴマー（以下、メチル系オリゴマーともよぶ）を用いた以外は実施例７と同様の手順で実施例１１の抵抗素子を作製した。
【００７４】
（ＸＰＳ測定）
実施例７〜１１の抵抗素子について、ＸＰＳ測定により端子電極表面の元素分析を行った。結果を表５に示す。なお、表５においては、比較例１の抵抗素子に関する元素分析結果も比較のため記載している。
【００７５】
【表５】
2016063079.tif 000008
【００７６】
表５に示すように、エポキシ系オリゴマーを使用した実施例９の抵抗素子およびメチル系オリゴマーを使用した実施例１１の抵抗素子は、メチル／アミン系オリゴマーを使用した実施例８の抵抗素子およびメルカプト系オリゴマーを使用した実施例１０の抵抗素子と比較して端子電極の表面におけるＳｉ原子の存在量が少なく、原子濃度比Ｓｉ／（Ａｇ＋Ｃｕ）が２以下であった。このことから、エポキシ系オリゴマーやメチル系オリゴマーを用いることにより、端子電極表面に存在するアルコキシシランオリゴマーの量を低減することができたことがわかる。
【００７７】
（めっき層厚さの経時変化）
実施例７〜１１および比較例１の抵抗素子をそれぞれ１０個ずつ準備した。各抵抗素子の端子電極表面にＮｉの電解めっきを行い、端子電極表面に形成されるＮｉめっき層の厚さの経時変化を測定した。電解めっきは、電流１．５Ａで１６０分間行った。Ｎｉめっき層の厚さは蛍光Ｘ線分析により測定した。実施例７〜１１および比較例１のそれぞれについて、測定したＮｉめっき層の厚さの平均値および変動係数（ＣＶ）を計算した。なお、変動係数は下記式で表される。
（変動係数）＝（標準偏差）／（平均値）
Ｎｉめっき層の厚さの平均値および変動係数をめっき時間に対してプロットした結果をそれぞれ、図５および６に示す。
【００７８】
図５より、エポキシ／メチル系オリゴマーを使用した実施例７、エポキシ系オリゴマーを使用した実施例９の抵抗素子およびメチル系オリゴマーを使用した実施例１１の抵抗素子の端子電極表面におけるＮｉめっき層の析出速度は、メチル／アミン系オリゴマーを使用した実施例８の抵抗素子およびメルカプト系オリゴマーを使用した実施例１０の抵抗素子における析出速度よりも速くなったことがわかる。また、実施例７および９の抵抗素子は、電解めっき開始から１００分後において、被覆層が形成されていない比較例１と同等のＮｉめっき層厚さを達成することができた。しかし、実施例８および１０の抵抗素子におけるＮｉめっき層の厚さは、電解めっき開始から１００分の時点において、被覆層が形成されていない比較例１の抵抗素子におけるＮｉめっき層の厚さよりも小さくなった。以上より、エポキシ／メチル系オリゴマーまたはエポキシ系オリゴマーを使用することによって、端子電極表面におけるＮｉめっき層形成の阻害を抑制することができ、Ｎｉめっき層の未着を防止する効果が高くなったことがわかる。
【００７９】
また、図６より、実施例７、９および１１の抵抗素子においては、電解めっき開始から約２０分程度でＮｉめっき層の厚さの変動係数の値が低くなり、電解めっき開始から１００分後において、被覆層が形成されていない比較例１の抵抗素子におけるめっき層の厚さのＣＶの値と同等の値となったことがわかる。これに対し、実施例８および１０の抵抗素子において、電解めっき開始から１００分後におけるＮｉめっき層の厚さの変動係数は、比較例１の抵抗素子におけるＮｉめっき層の厚さの変動係数よりも大きい値となった。以上より、エポキシ／メチル系オリゴマー、エポキシ系オリゴマーまたはメチル系オリゴマーを使用することにより、端子電極表面におけるＮｉめっき層の厚さのばらつきを低減させることができたことがわかる。
【００８０】
（基板に接着された抵抗素子の強度測定）
実施例７〜１１および比較例１〜２の抵抗素子をそれぞれ２０個ずつ準備した。各抵抗素子の端子電極表面にＮｉめっき層を形成し、Ｎｉめっき層の表面にＳｉめっき層を形成した。基板表面にエポキシ樹脂系の接着剤を塗布し、その上に、めっき層（Ｎｉめっき層およびＳｎめっき層）が形成された抵抗素子を配置した。抵抗素子が配置された基板を加熱することにより、接着剤を熱硬化させた。このようにして、めっき層が形成された抵抗素子を基板に接着させた。このように作製された各試料について、ＤＡＧＥ社製のボンドテスターＤＡＧＥ−ＳＥＲＩＥＳ−４０００ＰＸＹ（Ｐ６Ｊ２）を用いて接着強度を測定した。基板表面に接着された抵抗素子を、シェアツールによって基板表面に対して平行な方向（水平方向）に５０μｍ／ｓの速度で押し、抵抗素子と基板との接合面が破断された時の強度（破壊強度）を測定した。シェアツールの基板表面からの高さは、０．２ｍｍに設定した。また、各試験について、抵抗素子と基板との接合面が破断されたときの破壊モードを下記の破壊モードＡ〜Ｅに分類した。
破壊モードＡ：基板表面が破壊される。
破壊モードＢ：基板と接着剤との界面が破壊される（剥離する）。
破壊モードＣ：接着剤が破壊される。
破壊モードＤ：接着剤と抵抗素子との界面が破壊される（剥離する）。
破壊モードＥ：抵抗素子が破壊される。
【００８１】
図７に、基板に接着された抵抗素子の破壊強度の測定結果を示す。図７より、実施例７および９〜１１の抵抗素子は、アルコキシシランモノマーを使用した比較例２の抵抗素子と同等以上の破壊強度を有することがわかった。一方、メチル／アミン系オリゴマーを使用した実施例８の抵抗素子は、比較例２より低い破壊強度を有することがわかった。
【００８２】
図８に、破壊強度測定における破壊モードＡ〜Ｅの発生割合を示す。図８より、エポキシ／メチル系オリゴマーを使用した実施例７においては、抵抗素子の破壊（破壊モードＥ）のみが発生し、接着剤と抵抗素子との界面における剥離（破壊モードＤ）は発生しなかったことがわかる。エポキシ系オリゴマーを使用した実施例９においても、接着剤と抵抗素子との界面における剥離はほとんど発生しなかった。一方、メルカプト系オリゴマーを使用した実施例１０およびメチル系オリゴマーを使用した実施例１１においては、接着剤と抵抗素子との界面における剥離の発生割合は、実施例９よりも高くなった。更に、メチル／アミン系オリゴマーを使用した実施例８においては、接着剤と抵抗素子との界面における剥離のみが発生した。以上の結果より、エポキシ／メチル系オリゴマーまたはエポキシ系オリゴマーを用いることにより、抵抗素子と接着剤との接着強度を高くすることができることがわかった。
【００８３】
図９に、破壊モードがＤであった試料の破壊強度の値を示す。図９より、実施例９〜１１の抵抗素子と接着剤との接着強度は、アルコキシシランモノマーを使用した比較例２の抵抗素子と接着剤との接着強度と同等以上であったことがわかる。一方、メチル／アミン系オリゴマーを使用した実施例８の抵抗素子と接着剤との接着強度は、比較例２の抵抗素子と接着剤との接着強度よりも低かったことがわかる。なお、エポキシ／メチル系オリゴマーを使用した実施例７において、破壊モードＤは発生しなかった。従って、エポキシ／メチル系オリゴマーを使用することにより、抵抗素子と接着剤との接着強度を高くすることができると考えられる。
【００８４】
図１０に、破壊モードがＥであった試料の破壊強度の値を示す。なお、実施例８において破壊モードＥは発生しなかった。図１０より、実施例７および実施例９〜１１の抵抗素子における素体はいずれも、比較例２と同等以上の強度を有したことがわかる。これらの結果より、アルコキシシランモノマーの代わりにアルコキシシランオリゴマーを使用した場合、素体の強度は低下しないと考えられる。
【００８５】
図７〜１０より、メチル／アミン系オリゴマーを使用した実施例８の抵抗素子は、アルコキシシランモノマーを使用した比較例２の抵抗素子と比較して、接着剤との接着強度が低い傾向にあることがわかった。しかし、実施例８および比較例２の素体表面を光学顕微鏡で観察したところ、実施例８の抵抗素子は、比較例２の抵抗素子と比較して、めっき層を構成する成分の素体表面における析出が抑制されたことが確認された。
【産業上の利用可能性】
【００８６】
本発明に係る抵抗素子は、めっき層を構成する成分の素体表面における析出が抑制されているので、外観不良の発生率を抑制することができ、良品率を向上させることができる。そのため、抵抗素子の製造における歩留まりを向上させることが可能である。
【符号の説明】
【００８７】
１    抵抗素子
２    素体
３    端子電極
４    被覆層
５    めっき層
５１  Ｎｉめっき層
５２  Ｓｉめっき層
６    内部電極
【図１】
2016063079.tif 000009
【図２】
2016063079.tif 000010
【図３】
2016063079.tif 000011
【図４】
2016063079.tif 000012
【図５】
2016063079.tif 000013
【図６】
2016063079.tif 000014
【図７】
2016063079.tif 000015
【図８】
2016063079.tif 000016
【図９】
2016063079.tif 000017
【図１０】
2016063079.tif 000018